P 는 , 고용 강화 의 작용 을 갖 고 , 소망 하 는 강도 에 따라서 함유 할 수 있 는 원소 이 다 . 이러 한 효과 를 얻 기 위해서 는 , P 함유량 을 0 . 001 ％ 이상 으로 할 필요 가 있 다 . 한편 , P 함유량 이 0 . 100 ％ 를 초과 하 면 , 오스테나이트 입계 에 편석 하 여 입계 를 취화 시키 기 때문 에 , 국부 신장 이 저하 하 여 , 전체 신장 이 저하 한다 . 또한 , 신장 플랜지 성 도 저하 한다 . 또한 , 용접 성 의 열화 를 초래 한다 . 또한 , 용융 아연 도금 을 합금화 처리 하 는 경우 에 는 , 합금화 속도 를 대폭 적 으로 지연 시켜 도금 의 품질 을 손상 시킨다 . 따라서 , P 함유량 은 0 . 001 ％ 이상 0 . 100 ％ 이하 로 한다 . 바람직 하 게 는 0 . 005 ％ 이상 으로 한다 . 바람직 하 게 는 0 . 050 ％ 이하 로 한다 .